(57)【要約】【課題】従来より粒径が小さい亜酸化銅粉末およびその亜酸化銅粉末を化学還元法により製造する方法を提供する。【解決手段】アルカリ溶液と銅イオン含有溶液の一方を他方に添加して水酸化銅を生成させた後に、還元糖などの還元剤を添加して亜酸化銅粒子を還元析出させる亜酸化銅粉末の製造方法において、水酸化銅を生成させる前に銅イオン含有溶液中の銅イオンの量に対して０．００００１〜０．０４モル（１０〜４００００ｐｐｍ）の２価の鉄イオンを銅イオン含有溶液に添加して、走査型電子顕微鏡（ＳＥＭ）により測定される平均一次粒子径が０．５μｍ以下、レーザー回折式粒度分布測定によって算出される５０％粒子径（Ｄ５０径）が０．８μｍ以下であり、３０ｐｐｍ以上の鉄を含有する亜酸化銅粉末を製造する。【選択図】図１
2014005188.tif 000002
【特許請求の範囲】
【請求項１】
アルカリ溶液と銅イオン含有溶液の一方を他方に添加して水酸化銅を生成させた後に、還元剤を添加して亜酸化銅粒子を還元析出させる亜酸化銅粉末の製造方法において、水酸化銅を生成させる前に銅イオン含有溶液に２価の鉄イオンを添加することを特徴とする、亜酸化銅粉末の製造方法。
【請求項２】
前記銅イオン含有溶液中の銅イオン１モルに対する２価の鉄イオンの添加量が０．００００１モル以上であることを特徴とする、請求項１に記載の亜酸化銅粉末の製造方法。
【請求項３】
前記銅イオン含有溶液中の銅イオン１モルに対する２価の鉄イオンの添加量が０．０４モル以下であることを特徴とする、請求項１または２に記載の亜酸化銅粉末の製造方法。
【請求項４】
前記還元剤が還元糖であることを特徴とする、請求項１乃至３のいずれかに記載の亜酸化銅粉末の製造方法。
【請求項５】
走査型電子顕微鏡（ＳＥＭ）により測定される平均一次粒子径が０．５μｍ以下であり、３０ｐｐｍ以上の鉄を含有することを特徴とする、亜酸化銅粉末。
【請求項６】
レーザー回折式粒度分布測定によって算出される５０％粒子径（Ｄ５０径）が０．８μｍ以下であることを特徴とする、請求項５に記載の亜酸化銅粉末。
【請求項７】
請求項１乃至４のいずれかに記載の方法によって製造された亜酸化銅粒子を還元剤によりさらに還元することを特徴とする、銅粉の製造方法。
【請求項８】
前記還元剤がヒドラジンであることを特徴とする、請求項７に記載の銅粉の製造方法。
【請求項９】
１０〜５０００ｐｐｍの鉄を含有することを特徴とする、銅粉。
【請求項１０】
レーザー回折式粒度分布測定によって算出される５０％粒子径（Ｄ５０径）が５μｍ以下であることを特徴とする、請求項９に記載の銅粉。
【請求項１１】
ＢＥＴ比表面積が０．４ｍ２／ｇ以上であることを特徴とする、請求項９または１０に記載の銅粉。
【発明の詳細な説明】
【技術分野】
【０００１】
本発明は、亜酸化銅粉末およびその製造方法に関し、特に、電子材料用銅粉の原料などに使用するのに適した亜酸化銅粉末およびその製造方法に関する。
【背景技術】
【０００２】
亜酸化銅粉末は、電子材料用銅粉、船底塗料（防汚塗料）用の防腐剤、殺菌剤、農薬、導電塗料、銅めっき液、窯業関係の着色剤、触媒、整流器、太陽電池などの原料や材料として、種々の分野で使用されている。
【０００３】
亜酸化銅粉末を電子材料用銅粉の原料として使用する場合、例えば、積層セラミックコンデンサや積層セラミックインダクタなどの積層セラミック電子部品の内部電極、積層セラミックコンデンサや積層セラミックインダクタなどの外部電極などを形成する銅ペーストに使用する銅粉の原料として亜酸化銅粉末が使用されている。
【０００４】
近年、積層セラミックコンデンサなどの高容量化や小型化に伴って、電極の薄層化が求められている。そのため、積層セラミックコンデンサなどの電極用の金属材料として、粒径が小さく且つ粒度分布が狭い（粒径のばらつきが少ない）単分散の銅微粒子からなる銅粉が求められている。
【０００５】
一般に、電子材料用銅粉は、アトマイズ法のような乾式法や、化学還元法のような湿式法によって製造されている。アトマイズ法では、銅粉の原料の純度を高くすることによって銅粉中の不純物を少なくすることはできるが、粒径が小さく且つ粒度分布が狭い（粒径のばらつきが少ない）銅微粒子からなる銅粉を効率的に得る技術が確立されていないため、粗粒の混入を避け難いので、この粗粒を篩などにより取り除く必要がある。一方、化学還元法は、粒径が小さく且つ粒度分布が狭い（粒径のばらつきが少ない）単分散の銅微粒子からなる銅粉を製造するのに適している。
【０００６】
化学還元法により銅微粉末を製造する方法として、銅塩水溶液から析出させた水酸化銅を（弱い還元剤である還元糖により）還元して得られた亜酸化銅を（ヒドラジン系還元剤により）金属銅まで還元して銅微粉末を製造する方法（例えば、特許文献１参照）や、ｐＨ調整した酸化銅分散溶液と所定濃度の還元剤溶液とを混合して金属銅微粒子を直接還元析出させる方法（例えば、特許文献２参照）や、２価の銅イオンを含有する水溶液にアルカリ溶液と（炭素および塩素を含まない）還元剤溶液を添加して還元析出した亜酸化銅粒子をさらに還元して銅粉を得る方法（例えば、特許文献３参照）などが提案されている。
【先行技術文献】
【特許文献】
【０００７】
【特許文献１】特開平４−１１６１０９号公報（第１頁）
【特許文献２】特開２００６−２２３９４号公報（段落番号００１７）
【特許文献３】特開２０１０−５９００１号公報（段落番号００１７、００３２）
【発明の概要】
【発明が解決しようとする課題】
【０００８】
しかし、特許文献１の方法では、得られる亜酸化銅粉末の粒径は４μｍ程度と大きく、サブミクロン領域の粒径の亜酸化銅粉末を得ることができない。また、特許文献２の方法では、酸化銅から金属銅微粒子を直接還元析出させており、サブミクロン領域の粒径の亜酸化銅粉末を得ることができない。さらに、特許文献３の方法では、サブミクロン領域の粒径で且つ粒度分布が狭い（粒径のばらつきが少ない）亜酸化銅粉末を得ることができるが、さらに小さい粒径の亜酸化銅粉末を得ることが望まれている。
【０００９】
したがって、本発明は、このような従来の問題点に鑑み、従来より粒径が小さい亜酸化銅粉末およびその亜酸化銅粉末を化学還元法により製造する方法を提供する。
【課題を解決するための手段】
【００１０】
本発明者らは、上記課題を解決するために鋭意研究した結果、アルカリ溶液と銅イオン含有溶液の一方を他方に添加して水酸化銅を生成させた後に、還元剤を添加して亜酸化銅粒子を還元析出させる亜酸化銅粉末の製造方法において、水酸化銅を生成させる前に銅イオン含有溶液に２価の鉄イオンを添加することにより、従来より粒径が小さい亜酸化銅粉末を製造することができることを見出し、本発明を完成するに至った。
【００１１】
すなわち、本発明による亜酸化銅粉末の製造方法は、アルカリ溶液と銅イオン含有溶液の一方を他方に添加して水酸化銅を生成させた後に、還元剤を添加して亜酸化銅粒子を還元析出させる亜酸化銅粉末の製造方法において、水酸化銅を生成させる前に銅イオン含有溶液に２価の鉄イオンを添加することを特徴とする。
【００１２】
この亜酸化銅粉末の製造方法において、銅イオン含有溶液中の銅イオン１モルに対する２価の鉄イオンの添加量が、０．００００１モル（１０ｐｐｍ）以上であるのが好ましく、０．０４モル（４００００ｐｐｍ）以下であるのが好ましい。また、還元剤が還元糖であるのが好ましい。
【００１３】
また、本発明による亜酸化銅粉末は、走査型電子顕微鏡（ＳＥＭ）により測定される平均一次粒子径が０．５μｍ以下であり、３０ｐｐｍ以上の鉄を含有することを特徴とする。この亜酸化銅粉末において、レーザー回折式粒度分布測定によって算出される５０％粒子径（Ｄ５０径）が０．８μｍ以下であるのが好ましい。
【００１４】
また、本発明による銅粉の製造方法は、上記の亜酸化銅粉末の製造方法によって製造された亜酸化銅粒子を還元剤によりさらに還元することを特徴とする。この銅粉の製造方法において、還元剤がヒドラジンであるのが好ましい。
【００１５】
さらに、本発明による銅粉は、１０〜５０００ｐｐｍの鉄を含有することを特徴とする。この銅粉において、レーザー回折式粒度分布測定によって算出される５０％粒子径（Ｄ５０径）が５μｍ以下であるのが好ましく、ＢＥＴ比表面積が０．４ｍ２／ｇ以上であるのが好ましい。
【発明の効果】
【００１６】
本発明によれば、粒径が小さく且つ粒径のばらつきが少ない亜酸化銅粉末を製造可能な化学還元法において、従来より粒径が小さい亜酸化銅粉末を製造することができる。
【図面の簡単な説明】
【００１７】
【図１】実施例および比較例において、溶液中の銅イオンの量に対する２価の鉄イオンの添加量とＳＥＭ５０％粒径との関係を示す図である。
【図２】実施例および比較例において、亜酸化銅粉末中の鉄含有量とＳＥＭ５０％粒径との関係を示す図である。
【図３】実施例および比較例において、亜酸化銅粉末中の鉄含有量と２価の鉄イオンの添加量との関係を示す図である。
【図４】実施例５で得られた亜酸化銅粉末のＦＥ−ＳＥＭ画像である。
【発明を実施するための形態】
【００１８】
本発明による亜酸化銅粉末の製造方法の実施の形態では、アルカリ溶液と銅イオン含有溶液の一方を他方に添加して水酸化銅を生成させた後に、還元剤を添加して亜酸化銅粒子を還元析出させる亜酸化銅粉末の製造方法において、水酸化銅を生成させる前に銅イオン含有溶液に２価の鉄イオンを添加する。
【００１９】
銅イオン含有溶液として、硫酸銅、塩化銅、硝酸銅、酢酸銅などの銅化合物の水溶液を使用することができ、特に、硫酸銅の水溶液を使用するのが好ましい。また、銅イオン含有溶液として、２価の銅イオンを含有する水溶液を使用するのが好ましい。
【００２０】
２価の鉄イオンは、還元析出させる亜酸化銅粒子を細かくするために添加する。２価の鉄イオンの添加量を増加させることにより、還元析出させる亜酸化銅粒子の粒径を小さくすることができる。すなわち、２価の鉄イオンの添加量により、亜酸化銅粒子の粒径を制御することができる。２価の鉄イオン源として、様々な鉄化合物を使用することができるが、塩化鉄（ＩＩ）（塩化鉄（ＩＩ）水和物を含む）、臭化鉄（ＩＩ）（臭化鉄（ＩＩ）水和物を含む）、硫酸鉄（ＩＩ）（硫酸鉄（ＩＩ）水和物を含む）またはこれらの混合物を使用するのが好ましく、硫酸鉄（ＩＩ）（硫酸鉄（ＩＩ）水和物を含む）を使用するのがさらに好ましい。また、２価の鉄イオンの添加量は、銅イオン含有溶液中の銅イオン１モルに対して、０．００００１モル（１０ｐｐｍ）以上であるのが好ましく、０．０００２モル（２００ｐｐｍ）以上であるのがさらに好ましい。しかし、２価の鉄イオンの添加量が過剰になると、それに比例して亜酸化銅粒子の粒径を減少させる効果が大きくなるわけではなく、２価の鉄イオンの添加量が多過ぎると、亜酸化銅粉末中に不純物として残存する可能性があるので、２価の鉄イオンの添加量は、銅イオン含有溶液中の銅イオン１モルに対して、０．０４モル（４００００ｐｐｍ）以下であるのが好ましく、０．０２５モル（２５０００ｐｐｍ）以下であるのがさらに好ましい。
【００２１】
２価の鉄イオンは、予め銅イオン含有溶液に混合して均一にするのが好ましい。銅イオン含有溶液をアルカリ溶液に添加する前に、銅イオン含有溶液に２価の鉄イオンを添加しておけば、効率よく反応させることができる。
【００２２】
アルカリ溶液としては、水酸化ナトリウム、水酸化カリウム、水酸化リチウムなどの一般的に使用されている様々なアルカリの溶液を使用することができるが、水酸化ナトリウム溶液を使用するのが好ましい。アルカリの添加量は、（ｐＨによって還元剤による還元の強さが異なるので）還元剤の添加量により異なるが、銅イオン含有溶液として２価の銅イオンを含有する水溶液を使用する場合には、２価の銅イオンに対して１．０〜３．０当量にするのが好ましい。なお、空気中の二酸化炭素によって汚染されたアルカリ溶液を使用すると、生成する亜酸化銅が炭素を含有する場合があるので、アルカリ溶液が空気中の二酸化炭素によって汚染されないように注意する必要がある。そのため、窒素ガスなどの不活性ガスでパージして、アルカリ溶液への二酸化炭素の混入を防ぐのが好ましい。
【００２３】
還元剤としては、硫酸ヒドロキシルアミン（硫酸ヒドロキシルアンモニウム）、硝酸ヒドロキシルアミン、亜硫酸ナトリウム、亜硫酸水素ナトリウム、亜ジチオン酸ナトリウム（ハイドロサルファイド）、硫酸ヒドラジン、リン酸ヒドラジン、ヒドラジン、次亜リン酸、次亜リン酸ナトリウム、ブドウ糖、フルクトース、マルトース、ラクトースなどの様々な還元剤を使用することができる。これらの還元剤のうち、コスト、入手し易さ、取扱いの安全性を考慮して、ブドウ糖、フルクトース、マルトース、ラクトースなどの還元糖を使用するのが好ましく、ブドウ糖を使用するのがさらに好ましい。還元剤の添加量は、銅イオン含有溶液として２価の銅イオンを含有する水溶液を使用する場合には、化学量論的に２価の銅イオンが１価の銅まで（すなわち亜酸化銅まで）還元することができる量以上にする必要があるが、還元剤の添加量が多過ぎると、コスト的に不利であり、また、ｐＨや還元剤の種類によっては銅まで還元されてしまうので、銅に対するモル比を０．１〜３．０にするのが好ましい。
【００２４】
また、還元反応の際に反応液が均一に混合するように反応液を攪拌するのが好ましく、攪拌方法としては、例えば、マグネットスターラーにより攪拌する方法や、羽根を備え付けた攪拌棒を反応液中に設置して外部モーターにより回転することにより攪拌する方法などが挙げられる。この還元時の反応温度は、１０℃〜１００℃程度であればよく、反応の制御性から４０℃〜８０℃であるのが好ましい。
【００２５】
このようにして得られた亜酸化銅含有スラリーをろ過し、水洗することによって、塊状の亜酸化銅ケーキが得られる。ろ過および水洗の方法としては、フィルタープレスなどにより粉体を固定した状態で水洗する方法や、スラリーをデカントし、その上澄みを除去した後に純水を加えて攪拌し、その後、再びデカントして上澄み液を除去する操作を繰り返し行う方法や、ろ過後の亜酸化銅をリパルプした後に再度ろ過する操作を繰り返し行う方法などのいずれでもよいが、得られた亜酸化銅ケーキ中に局所的に残留している不純物をできる限り除去することができる方法が好ましい。また、得られた亜酸化銅ケーキを、銅まで還元させず、酸化銅（ＣｕＯ）まで酸化させない雰囲気および温度で乾燥（例えば、真空状態における乾燥）することによって、亜酸化銅粉末を得ることができる。また、必要に応じて、乾式解砕処理、篩い分け、風力分級などの処理を行ってもよい。
【００２６】
上述した本発明による亜酸化銅粉末の製造方法の実施の形態によって、走査型電子顕微鏡（ＳＥＭ）により測定される平均一次粒子径が０．５μｍ以下であり、３０ｐｐｍ以上（好ましくは６０ｐｐｍ以上）の鉄を含有し、好ましくは、レーザー回折式粒度分布測定によって算出される５０％粒子径（Ｄ５０径）が０．８μｍ以下である亜酸化銅粉末を製造することができる。この亜酸化銅粉末のように、走査型電子顕微鏡（ＳＥＭ）により測定される平均一次粒子径が０．５μｍ以下であれば、亜酸化銅粉末を電子材料用銅粉の原料として使用する場合、例えば、積層セラミックコンデンサや積層セラミックインダクタなどの積層セラミック電子部品の内部電極を形成する銅ペーストに使用する銅粉の原料として使用する場合に、内部電極と誘電体セラミックグリーンシートを積層させた際に、内部電極の薄層中の粗粒の存在により誘電体層を突き破って絶縁不良を引き起こすおそれがない。また、レーザー回折式粒度分布測定装置によって測定された５０％粒子径（Ｄ５０径）が０．８μｍ以下であれば、亜酸化銅粉末を電子材料用銅粉の原料として使用する場合、例えば、積層セラミックコンデンサや積層セラミックインダクタなどの積層セラミック電子部品の内部電極を形成する銅ペーストに使用する銅粉の原料として使用する場合に、積層セラミックコンデンサなどの高容量化や小型化のために必要な内部電極の薄層化を実現することができる。
【００２７】
上述した本発明により得られる亜酸化銅粉末の製造方法の実施の形態によって製造された亜酸化銅粉末は、銅粉、船底塗料（防汚塗料）、導電塗料、銅めっき液、太陽電池などの原料や材料として種々の分野で使用することができる。
【００２８】
亜酸化銅粉末を電子材料用銅粉などの銅粉の原料として使用する場合には、亜酸化銅粉末を還元することによって銅粉を得ることができる。この還元方法として、一酸化炭素、水素などの還元ガスを用いた乾式還元法や、水和ヒドラジン、水素化ホウ素ナトリウムなどの還元剤を用いた湿式還元法を使用することができる。なお、湿式還元法で得られた銅ケーキは、亜酸化銅ケーキの場合と同様に、酸化させないように乾燥することによって、銅粉粒子を得ることができる。また、必要に応じて、乾式解砕処理、篩い分け、風力分級などの処理を行ってもよい。
【００２９】
亜酸化銅粉末を船底塗料（防汚塗料）に使用する場合には、顔料、溶剤、可塑剤、充填剤、硬化促進剤などの塗料を調整するために一般に用いられる成分を適宜配合すればよい。また、防汚性を向上させるために、チオシアン銅、ロダン銅、ピリジン系銅化合物などの銅無機化合物や有機化合物を混合してもよい。
【００３０】
亜酸化銅粉末を導電塗料に使用する場合には、用途に応じて各種の樹脂（例えば、アクリル系、セルロース系など）、溶剤（例えば、ターピネオールなど）、ガラスフリットなどを配合すればよい。また、導電塗料の添加剤として亜酸化銅粉末を少量だけ添加してもよい。
【００３１】
亜酸化銅粉末を銅めっき液に使用する場合には、例えば、硫酸銅を使用しない無電解銅めっき液などの銅イオンの供給源として使用することができる。
【００３２】
亜酸化銅粉末を太陽電池に使用する場合には、例えば、亜酸化銅粉末を含む薄膜を基板上に形成し、その薄膜上に透明電極膜を形成して、亜酸化銅ショットキー障壁太陽電池にすることができる。
【００３３】
なお、上述した本発明による亜酸化銅粉末の製造方法の実施の形態において、得られた亜酸化銅含有スラリーをデカントして上澄みを除去した後、純水を加えて攪拌し、還元剤を添加（あるいは、得られた亜酸化銅粉末を純水中に再度分散させて得られた亜酸化銅含有スラリーに還元剤を添加）して、鉄含有銅粉を得ることができる。還元剤としては、亜酸化銅を金属銅まで還元可能な還元剤であればどのような還元剤でも使用することができるが、抱水ヒドラジンを使用するのが好ましい。また、還元剤の添加量は、銅に対して１．０〜３．０当量であるのが好ましく、１．５〜２．５当量であるのがさらに好ましい。還元時には、３０〜４５℃で還元剤を添加して金属銅の核発生がみられない不飽和段階とした後、０．１〜３℃／分で昇温させて金属銅の核を発生させ、６０〜９０℃でさらに還元剤を添加して金属銅の核を成長させることによって、鉄含有銅粉を得ることができる。
【実施例】
【００３４】
以下、本発明による亜酸化銅粉末およびその製造方法の実施例について詳細に説明する。
【００３５】
［実施例１］
まず、１Ｌの反応槽内に４８．５質量％の水酸化ナトリウム水溶液７６．４ｇと純水３２３．６ｇを入れ、反応槽内の攪拌棒の回転数を４４１ｒｐｍに調整し、反応槽内の温度を２７．６℃に調整して、アルカリ溶液を用意した。
【００３６】
次に、硫酸銅５水和物９３．４ｇを純水２５８．３ｇに溶解させた硫酸銅水溶液に、２価の鉄イオンとして硫酸鉄（ＩＩ）７水和物（キシダ化学製）０．０３２ｇを添加した水溶液を、上記の反応槽内のアルカリ溶液に添加した後、１０分間攪拌しながら熟成させて水酸化銅を析出させた。
【００３７】
次に、還元剤としてブドウ糖１００．９ｇを純水１７０．１ｇに溶解させて作製したブドウ糖水溶液を反応槽内のスラリーに添加し、１．２℃／分で７０．６℃まで昇温させ、７０．６℃の温度を３０分間保持した後、攪拌を止め、吸引ろ過により固液分離を行い、その後、純水で洗浄して得られたケーキを一晩真空乾燥して、亜酸化銅粉末を得た。
【００３８】
［実施例２〜９］
硫酸鉄（ＩＩ）７水和物の添加量をそれぞれ０．１００ｇ（実施例２）、０．１６９ｇ（実施例３）、０．２４０ｇ（実施例４）、０．６５９ｇ（実施例５）、１．３５７ｇ（実施例６）、２．０５０ｇ（実施例７）、２．７５１ｇ（実施例８）、３．４４６ｇ（実施例９）とした以外は、実施例１と同様の方法により、亜酸化銅粉末を得た。
【００３９】
［実施例１０］
まず、２４Ｌの反応槽内に４８．５質量％の水酸化ナトリウム水溶液２．２３ｋｇと純水８．３３ｋｇを入れ、反応槽内の攪拌棒の回転数を２２０ｒｐｍに調整し、反応槽内の温度を２７．６℃に調整して、アルカリ溶液を用意した。
【００４０】
次に、硫酸銅５水和物２．７４ｋｇを純水６．５４ｋｇに溶解させた硫酸銅水溶液に、２価の鉄イオンとして硫酸鉄（ＩＩ）７水和物（キシダ化学製）２．１８１ｇを添加した水溶液を、上記の反応槽内のアルカリ溶液に添加した後、１０分間攪拌しながら熟成させて水酸化銅を析出させた。
【００４１】
次に、還元剤としてブドウ糖０．７４ｋｇを純水３．７２ｋｇに溶解させて作製したブドウ糖水溶液を反応槽内のスラリーに添加し、１．２℃／分で７０．６℃まで昇温させ、７０．６℃の温度を３０分間保持して亜酸化銅を生成させた後、攪拌を止め、吸引ろ過により固液分離を行い、その後、純水で洗浄して得られたケーキを一晩真空乾燥して、亜酸化銅粉末を得た。
【００４２】
［実施例１１〜１３］
硫酸鉄（ＩＩ）７水和物の添加量をそれぞれ４．３６３ｇ（実施例１１）、８．７２５ｇ（実施例１２）、１７．４５ｇ（実施例１３）とした以外は、実施例１０と同様の方法により、亜酸化銅粉末を得た。
【００４３】
［比較例１］
硫酸鉄（ＩＩ）７水和物を添加しなかった以外は、実施例１と同様の方法により、亜酸化銅粉末を得た。
【００４４】
［比較例２］
硫酸鉄（ＩＩ）７水和物の代わりに、３価の鉄イオンとして硫酸鉄（ＩＩＩ）ｎ水和物（和光純薬工業株式会社製）の添加量を０．１１７ｇとした以外は、実施例１と同様の方法により、亜酸化銅粉末を得た。
【００４５】
これらの実施例および比較例で得られた亜酸化銅粉末を電界放出型走査電子顕微鏡（ＦＥ−ＳＥＭ）（日立製作所製のＳ−４７００型）によって観察した５万倍のＦＥ−ＳＥＭ画像において、画像解析式粒度分布測定ソフトウェア（マウンテック社のＭａｃ−Ｖｉｅｗ  Ｖｅｒ４）を用いて１００個の粒子のＨｅｙｗｏｏｄ径（投影面積円相当径）、すなわち、ＦＥ−ＳＥＭ画像上の粒子の面積と同一の面積の円の直径を求めて、それらを算術平均することにより、５０％粒径（ＳＥＭ５０％粒径）を求めた。なお、５万倍のＦＥ−ＳＥＭ画像では１００個の粒子のＨｅｙｗｏｏｄ径を求めることができない場合に、倍率を下げて撮影した画像を用いて粒子径を測定した。その結果、実施例１〜１３、比較例１および２では、ＳＥＭ５０％粒径はそれぞれ０．５０μｍ（実施例１）、０．２７μｍ（実施例２）、０．２６μｍ（実施例３）、０．２０μｍ（実施例４）、０．１３μｍ（実施例５）、０．０９μｍ（実施例６）、０．０６μｍ（実施例７）、０．０６μｍ（実施例８）、０．０６μｍ（実施例９）、０．３３μｍ（実施例１０）、０．２４μｍ（実施例１１）、０．１７μｍ（実施例１２）、０．１２μｍ（実施例１３）、０．８１μｍ（比較例１）及び０．９６μｍ（比較例２）であった。
【００４６】
また、実施例および比較例で得られた亜酸化銅粉末の５０％粒径（Ｄ５０）をレーザー回折式粒度分布測定装置（ベックマン・コールター社製のＬＳ−２３０）を用いて測定した。なお、測定試料として、実施例および比較例で得られた亜酸化銅粉末と純水をレーザー回折式粒度分布測定装置に表示される偏向散乱強度（ＰＩＤＳ）が４５〜５５％になるようにビーカーに入れて超音波分散槽などにより十分に分散させて得られた液（濃度調整した液）を使用し、光学モデルとして、液体の屈折率の実数部を１．３３２、試料の屈折率の実数部を２．７、虚数部を０．０１に設定した。その結果、実施例１〜１３、比較例１および２では、５０％粒径（Ｄ５０）はそれぞれ０．８μｍ（実施例１）、０．４μｍ（実施例２）、０．３μｍ（実施例３）、０．２μｍ（実施例４）、０．１μｍ（実施例５）、０．１μｍ（実施例６）、０．１μｍ（実施例７）、０．１μｍ（実施例８）、０．１μｍ（実施例９）、０．５μｍ（実施例１０）、０．３μｍ（実施例１１）、０．２μｍ（実施例１２）、０．１μｍ（実施例１３）、１．１μｍ（比較例１）および１．０μｍ（比較例２）であった。
【００４７】
また、実施例および比較例で得られた亜酸化銅粉末中の鉄含有量を誘導結合プラズマ（ＩＣＰ）発光分析装置（サーモ・ジャーレル・アッシュ社製のＩＲＩＳ／ＡＰ）によって測定したところ、それぞれ９０ｐｐｍ（実施例１）、２００ｐｐｍ（実施例２）、２７０ｐｐｍ（実施例３）、３５０ｐｐｍ（実施例４）、８８２ｐｐｍ（実施例５）、２４００ｐｐｍ（実施例６）、３８００ｐｐｍ（実施例７）、４６００ｐｐｍ（実施例９）、１００ｐｐｍ（実施例１０）、１９０ｐｐｍ（実施例１１）、４２０ｐｐｍ（実施例１２）、８１０ｐｐｍ（実施例１３）、１０ｐｐｍ（比較例１）および１４０ｐｐｍ（比較例２）であった。
【００４８】
これらの結果を表１に示す。また、実施例および比較例において、溶液中の銅イオンの量に対する２価の鉄イオンの添加量とＳＥＭ５０％粒径との関係を図１に示し、亜酸化銅粉末中の鉄含有量とＳＥＭ５０％粒径との関係を図２に示し、亜酸化銅粉末中の鉄含有量と２価の鉄イオンの添加量との関係を図３に示す。さらに、実施例５で得られた亜酸化銅粉末の５万倍のＦＥ−ＳＥＭ画像を図４に示す。
【００４９】
【表１】
2014005188.tif 000003
【００５０】
表１に示すように、実施例１〜１３で得られた亜酸化銅粉末では、ＳＥＭ５０％粒径およびレーザー回折式粒度分布測定装置によって測定した５０％粒径（Ｄ５０）が、比較例１および２と比べて小さく、また、５０％粒径（Ｄ５０）がサブミクロン領域になっている。また、図１に示すように、２価の鉄イオンの添加量が増加するに従って、得られる亜酸化銅粉末の粒径が小さくなり、２価の鉄イオンの添加量によって亜酸化銅粉末の粒径の調整が可能であることがわかる。また、図２に示すように、亜酸化銅粉末の粒径が小さくなるに従って、亜酸化銅粉末中の鉄の含有量が多くなり、図３に示すように、２価の鉄イオンの添加量が増加するに従って、得られる亜酸化銅粉末中の鉄の含有量が多くなり、２価の鉄イオンの添加量が亜酸化銅粉末の粒径に寄与することがわかる。
【００５１】
［実施例１４］
実施例１０と同様の方法により、還元剤をスラリーに添加して亜酸化銅を生成させた後、２．３Ｌ／分の流量で空気を２００分間バブリングさせて得られたスラリーを窒素雰囲気中で静置した。その後、上澄み液を除去し、純水２４００ｇを加えてスラリーの重量を４８００ｇに調整した。このスラリーを攪拌して温調しながら、純度８０％の抱水ヒドラジン３６８．８ｇ（ヒドラジン当量で２．１５当量）を数回に分けて添加して銅粉を得た。具体的には、４４℃で０．２２当量のヒドラジンを添加した後、４９℃まで昇温させ、合計で０．６７当量のヒドラジンを分割して添加し、その後、０．２５℃／分で８３℃まで昇温させ、合計で１．２６当量のヒドラジンを分割して添加して銅粉を得た。なお、このヒドラジン当量は、亜酸化銅を全て金属銅に還元するために要するヒドラジンの化学量論量を１当量としたときの、そのヒドラジンの化学量論量に対する割合であり、例えば、９０分経過した時点でヒドラジンの添加量が０．１当量であれば、９０分経過した時点で、亜酸化銅を全て金属銅に還元するために要するヒドラジンの化学量論量の１／１０のヒドラジンを添加したことを意味する。
【００５２】
［実施例１５〜１６］
硫酸鉄（ＩＩ）７水和物の添加量をそれぞれ４．３６３ｇ（実施例１５）、８．７２５ｇ（実施例１６）とした以外は、実施例１４と同様の方法により、銅粉を得た。
【００５３】
［比較例３］
硫酸鉄（ＩＩ）７水和物を添加しなかった以外は、実施例１４と同様の方法により、銅粉を得た。
【００５４】
実施例１４〜１６および比較例３で得られた銅粉の粒子径をレーザー回折式粒度分布測定装置（ＳＹＭＰＡＴＩＣ社製のＨＥＬＯＳ  Ｈ０７８０）を用いて焦点距離２０ｍｍのレンズで測定し、１０％粒子径（Ｄ１０径）、５０％粒子径（Ｄ５０径）および９０％粒子径（Ｄ９０径）を算出したところ、実施例１４では、Ｄ１０＝１．６μｍ、Ｄ５０＝２．７μｍ、Ｄ９０＝３．７μｍ、実施例１５では、Ｄ１０＝１．３μｍ、Ｄ５０＝２．４μｍ、Ｄ９０＝３．４μｍ、実施例１６では、Ｄ１０＝１．３μｍ、Ｄ５０＝２．６μｍ、Ｄ９０＝３．８μｍ、比較例３では、Ｄ１０＝２．２μｍ、Ｄ５０＝３．１μｍ、Ｄ９０＝４．０μｍであった。
【００５５】
また、実施例１４〜１６および比較例３で得られた銅粉中の鉄含有量を誘導結合プラズマ（ＩＣＰ）発光分析装置（サーモ・ジャーレル・アッシュ社製のＩＲＩＳ／ＡＰ）によって測定したところ、それぞれ５０ｐｐｍ（実施例１４）、１７０ｐｐｍ（実施例１５）、４４０ｐｐｍ（実施例１６）および２ｐｐｍ（比較例３）であった。
【００５６】
また、実施例１４〜１６および比較例３で得られた銅粉の酸素含有量を酸素・窒素分析装置（ＬＥＣＯ社製のＴＣ-４３６型）により測定したところ、それぞれ０．０８質量％（実施例１４）、０．１０質量％（実施例１５）、０．１５質量％（実施例１６）および０．１１質量％（比較例３）であった。
【００５７】
また、実施例１４〜１６および比較例３で得られた銅粉の炭素含有量を炭素・硫黄分析装置（堀場製作所製のＥＭＩＡ-２２０Ｖ）により測定したところ、それぞれ０．０５質量％（実施例１４）、０．０５質量％（実施例１５）、０．０７質量％（実施例１６）および０．０６質量％（比較例３）であった。
【００５８】
さらに、実施例１４〜１６および比較例３で得られた銅粉のＢＥＴ比表面積をＢＥＴ比表面積測定装置（ユアサイオニクス株式会社製の４ソーブＵＳ）を用いてＢＥＴ法により求めたところ、それぞれ０．４０ｍ２／ｇ（実施例１４）、０．４９ｍ２／ｇ（実施例１５）、０．５０ｍ２／ｇ（実施例１６）および０．３６ｍ２／ｇ（比較例３）であった。また、これらのＢＥＴ比表面積から銅単体粒子の密度を８．９ｇ／ｃｍ２としてＢＥＴ粒径を算出したところ、それぞれ１．７μｍ（実施例１４）、１．４μｍ（実施例１５）、１．４μｍ（実施例１６）および１．９μｍ（比較例３）であった。
【００５９】
これらの結果を表２に示す。
【００６０】
【表２】
2014005188.tif 000004
【産業上の利用可能性】
【００６１】
本発明による亜酸化銅粉末は、電子材料用銅粉、船底塗料（防汚塗料）用の防腐剤、殺菌剤、農薬、導電塗料、銅めっき液、窯業関係の着色剤、触媒、整流器、太陽電池などの原料や材料として利用することができる。電子材料用銅粉の原料として使用する場合には、例えば、積層セラミックコンデンサや積層セラミックインダクタなどの積層セラミック電子部品の内部電極、小型積層セラミックコンデンサや積層セラミックインダクタなどの外部電極などを形成する銅ペーストに使用する銅粉の原料として使用することができる。
【図１】
2014005188.tif 000005
【図２】
2014005188.tif 000006
【図３】
2014005188.tif 000007
【図４】
2014005188.tif 000008